Utilisation d’un matériau en acier au contact d’un milieu acide présentant un pH inférieur à 5, le matériau en acier étant composé de grains comprenant une matrice dans laquelle sont incorporés des précipités, le matériau en acier comprenant : i) les éléments suivants, en pourcentages en masse sur la base de la masse du matériau en acier : 16 % à 20 % de chrome, 8 % à 14 % de nickel, 0,001 % à 0,030 % de carbone, 0,001 % à 0,050 %, de préférence 0,001 % à 0,030 %, d'oxygène, 2 % au plus de manganèse, 3 % au plus de molybdène, 0,75 % au plus de silicium, 0,045 % au plus de phosphore 0,03 % au plus de soufre, autres éléments: moins de 0,5 % fer : complément à 100 %, ii) des précipités sphériques, dont la taille varie entre 1 nm et 150 nm, et comprenant un élément métallique choisi parmi l’yttrium, le titane, le fer, le chrome, le tungstène, le silicium, le zirconium, le thorium, le magnésium, le manganèse, l’aluminium, le hafnium, le molybdène et leurs mélanges ; iii) des grains non colonnaires de morphologie équiaxe dont la taille est inférieure à 40 µm, les grains comportant, voire consistant en - une structure cellulaire mésoscopique faite de cellules ayant un diamètre inférieur à 1 µm, et des structures cellulaires microscopiques internes chacune à une des cellules de la structure cellulaire mésoscopique, les cellules de la structure cellulaire microscopique présentant un diamètre inférieur à 100 nm et étant réparties de manière régulière au sein de la matrice des cellules de la structure cellulaire mésoscopique ; et - des précipités sphériques dont la taille est comprise entre 1 nm et 10 nm, dits « nano-précipités », plus de 50 % en nombre étant répartis le long des parois des cellules microscopiques, avec une densité surfacique moyenne de 40 précipités par µm² ; et iv) entre 68 % et 82 % de joints de grain de type HAGB, entre 1 % et 16 % de joints de type LAGB, et entre 9 % et 26 % de joints de macles. Utilisation selon la revendication 1, le milieu acide comportant un acide choisi parmi l’acide sulfurique, l’acide chlorhydrique, l’acide fluorhydrique, l’acide nitrique et leurs mélanges. Utilisation selon la revendication 2, le milieu acide comportant de l’acide nitrique et optionnellement une espèce oxydante choisie parmi Pu, Np, Cr(VI), Ce(IV) et V(V). Utilisation selon l’une quelconque des revendications précédentes, le milieu acide présentant un pH inférieur à 4, voire inférieur à 3, voire inférieur à 2, voire inférieur à 1, voire inférieur à 0. Utilisation selon l’une quelconque des revendications précédentes, la température du matériau en acier étant supérieure à 100°C, et de préférence inférieure à 130 °C Utilisation selon l’une quelconque des revendications précédentes, dans un environnement radioactif, par exemple en tant que composant d’un réacteur nucléaire. Utilisation selon l’une quelconque des revendications 1 à 5 du matériau en acier en tant que pièce choisie parmi : - un amortisseur de choc, - une pièce d’un moteur à combustion interne ou d’un moteur électrique, - une pièce d’une turbine, - une pièce d’une machine-outil, - une pièce d’une pompe, - un outil de coupe, - un outil de frappe, - une cuve d’un réacteur, notamment d’un réacteur nucléaire, d’un réacteur chimique, pétrochimique ou pharmaceutique, - une pièce d’un meuble, et - une pièce d’un équipement électroménager.